СПОСОБ КОМПЛЕКСНОГО ИЗВЛЕЧЕНИЯ ЦЕННЫХ МЕТАЛЛОВ ИЗ ХВОСТОВ
METHOD OF INTEGRATED EXTRACTING PRECIOUS METALS FROM TAILS

Область техники
Данное изобретение относится к переработке хвостов в области цветной металлургии, более конкретно к способу комплексного извлечения ценных металлов, в частности золота.
Уровень техники
В настоящее время известно множество цианистых хвостов обработано посредством складирования. Этот метод принесет загрязнение окружающей среды и не получается эффективное повторное использование ценных металлов, как золото, серебро и сера, что приводит к потере ресурсов. Хотя проведены испытания способами извлечения ценных металлов, а результаты не идеальны.
Наиболее перспективным методом является хлорирующий обжиг, который обладает преимуществами: адаптивность сырья, развитая технология, себестоимость низкая, эффективное комплексное извлечение золота, серебра, меди, свинца, цинка и др. информация раскрыта в патентных источниках информации CN 104164572 А и CN 1047267176 А.
Патентный источник информации CN 104164572 А раскрывает один метод извлечения ценных металлов из хвостов: перемешивание хвостов, мокрое измельчение, комкование, сушка, хлорирующий обжиг, получаются сырые окатыши и дымовой газ. Дымовой газ, содержащий ценные металлы, проходит последовательно через колонну воздушного охлаждения - промывную колонну - насадочную колонну - вторичную электрическую очистку от тумана для многоступенчатой промывки и выпускается, потом проводят сгущение полученного раствора и получают кек - это кислотный золотой шлам с высоким содержанием золота, и производится извлечение золота.
Патентный источник информации CN 1047267176 А раскрывает метод переработки цианистых хвостов: перемешивание хвостов, комкование, сушка и обжиг во вращающейся печи, дымовой газ проходит через безнасадочную колонку - абсорбер с шаровой насадкой - электрическую очистку от тумана для многоступенчатой промывки и выпускается, после сгущения полученного раствора получается кек золотого шлама, потом с помощью раствора цианистого натрия 20% выполняется извлечение золота.
Вышеуказанные патентные источники информации имеют одинаковый процесс - хлорирующий обжиг, и разный процесс - промывка дымового газа и метод извлечения ценных металлов. В соответствии с промышленной практикой процесс хлорирующего обжига двух патентов считается развитым и надежным, но имеются определенные проблемы в процессе промывки дымового газа и извлечения ценных металлов.
Недостатками патентного источника информации CN 104164572 А являются:
- низкий коэффициент извлечения золота и серебра,
- высокая себестоимость производства,
- тяжелая коррозия высокотемпературного оборудования,
- низкий коэффициент комплексного извлечения меди, свинца, цинка и других ценных металлов,
- содержание крупнозернистого золота невысокое.
Недостатками патентного источника информации CN 1047267176 А являются:
- низкий коэффициент извлечения золота и серебра,
- высокая себестоимость производства,
- тяжелая коррозия высокотемпературного оборудования,
- низкий коэффициент комплексного извлечения меди, свинца, цинка и других ценных металлов,
- в хвостах содержатся высоковирулентные цианиды, которые могут привести к вторичному загрязнению окружающей среды.
Раскрытие изобретения
Техническим результатом заявленного изобретения является снижение расхода реагента, снижение себестоимости, повышение производительности комплексного извлечения золота, серебра, меди, свинца, цинка и других ценных металлов, снижение уровня загрязнений окружающей среды, упрощение и удобство в промышленном производстве.
Заявленный технический результат достигается благодаря тому, что способ комплексного извлечения ценных металлов содержит следующие этапы:
- производят сушку цианистых хвостов до содержания влаги 6 мас. %;
- просушенные хвосты перемешивают с хлористым кальцием 35-40 мас. %;
- сырье подается последовательно в мельницу для мокрого измельчения, в дисковый гранулятор для комкования, далее в цепную решетку для сушки, после поступают во вращающуюся печь для хлоридовозгонки, получают обожженные окатыши и высокотемпературный дымовой газ;
- обожженные окатыши охлаждают с применением кольцевого охладителя до комнатной температуры. В таком виде получается промежуточный готовый продукт, который можно подготовить к продаже или в отвал.
- высокотемпературный дымовой газ последовательно подается через башню закалочного охлаждения, далее в промывочную колонну, после в насадочную промывную колонну, далее в охладитель дымового газа, после в первичную электрическую очистку от тумана, далее во вторичную электрическую очистку от тумана, после в сероочистную башню для промывки дымового газа, на основании указанных операций получают промывочный раствор;
- промывочный раствор подают в сгуститель с удлиненным конусом на сгущение, слив сгустителя возвращается в систему промывки дымового газа, сгущенный продукт перекачивают в фильтр-пресс насосом, далее получают фильтрат и кек;
- в полученный фильтрат добавляют железный порошок для замещения ценных металлов, в виде замещенного фильтрата и золотого шлама с железным порошком;
- замещенный фильтрат проходит через предварительную нейтрализацию для получения гипсошлака, замещение железным порошком для получения губчатой меди и нейтрализации известью для получения свинцово-цинкового кека, затем сгущение горячего дымового газа для получения 35-40 мас. % раствора хлорида кальция;
- золотой шлам проходит через извлечение золота хлорированием - первичное восстановление - вторичное хлорирование - вторичное восстановление, получается губчатое золото и подается на сушку с получением золотого слитка, после вторичного восстановления раствор возвращается для промывки дымового газа, после первичного восстановления раствор абсорбируется активированным углем и подается на предварительную нейтрализацию;
- золотой шлам с железным порошком проходит через извлечение золота хлорированием, получается раствор извлечения золота хлорированием и кек, полученный раствор входит в первичное восстановление золотого шлама хлорирования;
- полученный кек проходит через аммиачную воду для извлечения серебра, после восстановления гидразин-гидратом получается серебряный порошок, затем серебряный порошок подается на сушку с получением серебряного слитка;
- в процессе извлечения серебра аммиачной водой добавить карбонат натрия для трансформации свинца;
- после восстановления серебра раствор возвращается в систему промывки дымового газа.
Технологический процесс комплексного извлечения ценных металлов приведен далее со ссылкой на прилагаемый чертеж.
Осуществление изобретения
Способ комплексного извлечения металлов осуществляется следующим образом.
Сырье - цианистые хвосты, например, по ленточному конвейеру направляют на сушку.
Сушка цианистых хвостов выполняется во вращающемся сушильном барабане, содержание воды в просушенных хвостах менее 6 мас. %, топливом является природный газ или генераторный газ.
Полученные просушенные хвосты полностью перемешиваются с 35-40 мас. % хлористым кальцием, по порядку подаются через мельницу для мокрого измельчения - дисковый гранулятор для комкования - цепную решетку для сушки - вращающуюся печь для хлоридовозгонки, получаются обожженные окатыши и высокотемпературный дымовой газ.
Обожженные окатыши охлаждаются с применением кольцевого охладителя до комнатной температуры. В таком виде получается промежуточный готовый продукт, который можно подготовить к продаже или в отвал.
Высокотемпературный дымовой газ последовательно подается через башню закалочного охлаждения - промывную колонну - насадочную промывную колонну - охладитель дымового газа - первичную электрическую очистку от тумана - вторичную электрическую очистку от тумана - сероочистную башню для промывки дымового газа, и получается промывной раствор.
Промывочный раствор подается в один из видов сгустителей, предпочтительно в сгуститель с удлиненным конусом на сгущение. Слив, представляющий собой сверху раствор, который сливается из сгустителя, возвращается в систему промывки дымового газа, а сгущенный продукт - продукт, полученный снизу, перекачивается в фильтр-пресс насосом для получения фильтрата и кека, кек представляет собой золотой шлам хлорирования, в фильтрате содержатся золото, серебро, свинец, медь и цинк.
Добавляют железный порошок в полученный фильтрат для замещения золота, серебра, свинца, меди и других ценных металлов, получаются золотой шлам с железным порошком и замещенный фильтрат.
Замещенный фильтрат проходит через предварительную нейтрализацию для получения гипсошлака, замещение железным порошком для получения губчатой меди и нейтрализации известью для получения свинцово-цинкового кека, затем сгущение горячего дымового газа для получения 35-40 мас. % раствора хлорида кальция.
Золотой шлам проходит через извлечение золота хлорированием - первичное восстановление - вторичное хлорирование - вторичное восстановление, получается губчатое золото и подается на сушку с получением золотого слитка, после вторичного восстановления раствор возвращается для промывки дымового газа, после первичного восстановления раствор абсорбируется активированным углем и подается на предварительную нейтрализацию.
Золотой шлам с железным порошком проходит через извлечение золота хлорированием, получается раствор извлечения золота хлорированием и кек, полученный раствор входит в первичное восстановление золотого шлама хлорирования.
Полученный кек проходит через аммиачную воду для извлечения серебра, после восстановления гидразин-гидратом получается серебряный порошок, затем серебряный порошок подается на сушку с получением серебряного слитка. В процессе извлечения серебра аммиачной водой добавить карбонат натрия для трансформации свинца. После восстановления серебра раствор возвращается в систему промывки дымового газа.
Условия для осуществления способа
Содержание влаги (воды) в просушенных цианистых хвостах не должно превышать 6 мас. %.
Концентрация раствора хлорида кальция составляет 35-40 мас. %, объем добавления 3-5 мас. %. Класс крупности - 325 меш (6136 мм), Содержание цианистых хвостов после мокрого измельчения составляет более 70%.
Дисковый гранулятор производит годные сырые окатыши (8-12 мм, содержание воды 12-15%). После сушки на цепной решетке содержание воды в просушенных сырых окатышах ≤0,5%, температура сушки <250°С; температура хлорирующего обжига во вращающейся печи составляет 1000-1150°С.
3
Температура дымового газа после охлаждения из менее 150°С, концентрация разведенной соляной кислоты в промывной колонне 12-15 мас. %, после охлаждения косвенным охладителем температура дымового газа менее 30°С, после вторичной электрической очистки от тумана содержание тумана менее 3 мг/м.
Концентрация сгущенных продуктов составляет 5-10%.
Предварительная нейтрализация pH=1-1,2, после нейтрализации известью pH=9-10, концентрация раствора хлорида кальция после сгущения составляет 35-40%.
Концентрация серной кислоты в процессе извлечения золота хлорированием составляет 100-150 г/л. Отношение содержания жидкого компонента к твердому (Ж:Т) составляет: (4-5):1.
Для золотого шлама с железным порошком выполняется двухступенчатое извлечение золота хлорированием, первый этап - применяется хлорат натрия для извлечения меди, свинца и других металлов, второй этап - применяется хлорат натрия для извлечения золота.
Концентрация аммиачной воды больше 25%, применяется карбонат натрия для предотвращения входа свинца в раствор извлечения серебра.
Из вышеуказанных условий заявленного способа видно, что данный метод имеет множество преимуществ, а именно низкий расход реагента, низкую себестоимость, высокий коэффициент комплексного извлечения ценных металлов, простоту в эксплуатации и удобство в промышленном производстве.
Примеры реализации заявленного способа
Пример №1
2
Для данного примера эксплуатации применяется метод комплексного извлечения золота, сырье: цианистые хвосты, состав (в единицах %): Au 6,43 г/т, Ag 12,69 г/т, Fe 28,2, S 1,0, Cu 0,064, Pb 0,102, Zn 0,153, SiO 37,71, As 0,55, содержание класса крупности - 200 мм занимает 90%.
Технология обработки: сушка в сушильном барабане - перемешивание и измельчение в мельнице с периферийной разгрузкой - комкование - сушка - хлорная возгонка - многоступенчатая промывка - вторичное хлорирование для извлечения золота - отделение серебра аммиачной водой, восстановление гидразингидратом - замещение свинца железным порошком - нейтрализация известью с получением свинца и цинка. Данная технология используется для извлечения ценных металлов таких, как золото, серебро, медь, цинк и свинец. Степень возгонки: Au - 93,5%, Ag - 68%, Cu - 83,1%, Pb - 92,4%, Zn - 78,6%; коэффициент извлечения: Au - 92,1%, Ag - 66,6%, Cu - 82,0%, Pb - 90,6%, Zn - 75,4%.
Пример №2
Для данного примера эксплуатации применяется метод комплексного извлечения золота, сырье: цианистые хвосты, состав (в единицах %): Au 3,06 г/т, Ag 19,2 г/т, Fe 22,19, S 2,80, Cu 0,36, Pb 0,26, Zn 0,17, As 0,99, SiO2 36,0, содержание класса крупности - 200 мм занимает 85%.
Технология обработки: сушка в сушильном барабане - перемешивание и измельчение в мельнице с периферийной разгрузкой - комкование - сушка - хлорная возгонка - многоступенчатая промывка - вторичное хлорирование для извлечения золота - отделение серебра аммиачной водой, восстановление гидразингидратом - замещение свинца железным порошком - нейтрализация известью с получением свинца и цинка. Данная технология используется для извлечения ценных металлов таких, как золото, серебро, медь, цинк и свинец. Степень возгонки: Au - 91,8%, Ag - 63%, Cu - 85,1%, Pb - 91,8%, Zn - 76,6%; коэффициент извлечения: Au - 91,2%, Ag - 60,6%, Cu - 83,5%, Pb - 90,2%, Zn - 75,0%.
Осуществление заявленного изобретения и его преимущества
Для данного примера изобретения в качестве предмета исследования применяются цианистые хвосты, которые обработаны комплексным способом с получением золота, серебра, меди, цинка, свинца и различных ценных металлов. Комплексный способ: сушка в сушильном барабане - перемешивание и измельчение в мельнице с периферийной разгрузкой - комкование - сушка - хлорная возгонка - многоступенчатая промывка - вторичное хлорирование для извлечения золота - отделение серебра аммиачной водой, восстановление гидразингидратом - замещение меди железным порошком - нейтрализация известью с получением цинка и свинца. Цианистые хвосты имеют высокую ценность, так что необходимым способом является хлорирующий обжиг.
Данный пример изобретения раскрывает способ, не требующий бентонита в качестве связующего агента. Практика показывает, что требуемая прочность окатышей достигнута при комковании без бетонита. Полученный золотой шлам с железным порошком путем хлорной возгонки имеет такие особенности, как сильная кислотность, высокое содержание основного металла, маленькая крупность, нелегкое осаждение. По сравнению с существующей технологией «многоступенчатая промывка - извлечение золота хлорированием» данное изобретение не использует защитную щелочь для регулирования значения pH, сокращает расход гидроокиси натрия и извести; избежит расхода цианистого препарата и вытеснителя из-за основных металлов, после обработки кек не включает цианида, что обеспечивает снижение себестоимости производства, также устраняет засорение фильтровальной ткани золотым шламом, и получается высокое содержание золота. К тому же коэффициент извлечения металлов высокий: коэффициент извлечения золота >91%, серебра >60%, меди >80%, свинца >90%, цинка >75%, имеются значительные экономические преимущества и перспективы.